СПОСОБ ПОЛУЧЕНИЯ КОМПОЗИЦИОННОГО ПОЛИМЕРНОГО МАТЕРИАЛА С ПОВЫШЕННЫМ СОДЕРЖАНИЕМ НАПОЛНИТЕЛЯ

1. Способ получения композиционного полимерного материала, где способ включает стадии
(а) обеспечения материала минерального наполнителя;
(b) обеспечения полимерных материалов;
(с) подачи материала минерального наполнителя стадии (а) и полимерного материала стадии (b) в смеситель для изготовления маточной смеси;
(d) получения композиционного полимерного материала в указанном смесителе;
где материал минерального наполнителя стадии (а) добавляют к полимерному материалу стадии (b) в таком количестве, чтобы содержание минерального наполнителя в полученном композиционном полимерном материале находилось в интервале от 60 до 900 мас.ч., и где материал минерального наполнителя стадии (a) добавляют к полимерному материалу стадии (b) с использованием технологии прямого добавления, указанная технология включает добавление и перемешивание указанного материала минерального наполнителя к указанному полимерному материалу в устройстве прямого добавления выше по потоку от смесительной зоны смесителя для изготовления маточных смесей, где устройство прямого добавления находится в прямом соединении со смесительной зоной смесителя для изготовления маточных смесей, так что пневматическая транспортировка полученной смеси в технологическую схему в смесительную зону не включена и где указанным смесителем для изготовления маточных смесей является экструдер.
2. Способ по п. 1, отличающийся тем, что содержание минерального наполнителя в полученном композиционном полимерном материале находится в интервале от 150 до 800 мас.ч.
3. Способ по любому из пп. 1 или 2, отличающийся тем, что композиционный полимерный материал на стадии (d) производится в виде гранулята, имеющего средний размер гранул в интервале от 2 до 8 мм.
4. Способ по любому из пп. 1 или 2, отличающийся тем, что
полученный композиционный полимерный материал измельчают с получением среднего размера частиц меньше 4 мм.
5. Способ по любому из пп. 1 или 2, отличающийся тем, что полимерный материал, использованный на стадии (b), включает материал минерального наполнителя.
6. Способ по любому из пп. 1 или 2, отличающийся тем, что полимерный материал, использованный на стадии (b), включает полимерный материал вторичной переработки.
7. Способ по любому из пп. 1 или 2, отличающийся тем, что температуру расплава полимера предпочтительно поддерживают ниже 205°С.
8. Способ по любому из пп. 1 или 2, отличающийся тем, что материал минерального наполнителя выбран из группы, состоящей из карбоната кальция, мела, известняка, мрамора, доломита, диоксида титана, сульфата бария, талька, глины, слюды и их смесей, где материалом минерального наполнителя предпочтительно является карбонат кальция и/или доломит.
9. Способ по любому из пп. 1 или 2, отличающийся тем, что материал минерального наполнителя выбран из молотого доломита, измельченного карбоната кальция (GСС), осажденного карбоната кальция (РСС), модифицированного карбоната кальция (MCC) или их смесей.
10. Способ по любому из пп. 1 или 2, отличающийся тем, что полимерный материал включает полимер, выбранный из группы, состоящей из виниловых полимеров, виниловых сополимеры, акриловых полимеров, акриловых сополимеров, хлорированных полиэтиленов и их смесей.
11. Композиционный полимерный материал, полученный способом по любому из пп. 1-10.
12. Композиционный полимерный материал, включающий материал минерального наполнителя и полимерный материал, где композиционный полимерный материал находится в виде гранул, имеющих средний размер частиц меньше 4 мм, и где содержание наполнителя в композиционном полимерном материале находится в интервале от 60 до 900 мас.ч.
13. Композиционный полимерный материалы по п. 12, отличающийся тем, что содержание минерального наполнителя в композиционном полимерном материале находится в интервале от 150 до 800 мас.ч.
14. Полимерный продукт, включающий композиционный полимерный материал по любому из пп. 11-13.
15. Применение композиционного полимерного материала по любому из пп. 11-13 в полимерных продуктах.